(57)【要約】本発明の一態様は、レンズ基材上に塗布層を有する眼鏡レンズの製造方法であって、前記塗布層を、レンズ基材上にインクジェット方式により塗布液を塗布することにより形成することを含み、かつ、前記塗布液は、沸点が２００℃以上２９０℃未満の溶媒、水分散性ポリウレタン樹脂、および界面活性剤を含む水系塗布液である前記製造方法に関する。
2013151101.tif 000002
【特許請求の範囲】
【請求項１】
レンズ基材上に塗布層を有する眼鏡レンズの製造方法であって、
前記塗布層を、レンズ基材上にインクジェット方式により塗布液を塗布することにより形成することを含み、かつ、
前記塗布液は、沸点が２００℃以上２９０℃未満の溶媒、水分散性ポリウレタン樹脂、および界面活性剤を含む水系塗布液である、前記製造方法。
【請求項２】
前記塗布液は、エチレングリコールをさらに含む、請求項１に記載の眼鏡レンズの製造方法。
【請求項３】
前記塗布液は、沸点が２００℃以上２９０℃未満の溶媒の０．５倍以上２倍未満の質量のエチレングリコールを含む、請求項２に記載の眼鏡レンズの製造方法。
【請求項４】
前記塗布液は、沸点が２００℃以上２９０℃未満の溶媒を、塗布液全量に対して８質量％以上２５質量％以下の濃度で含む、請求項１に記載の眼鏡レンズの製造方法。
【請求項５】
請求項１〜４のいずれか１項に記載の製造方法により得られた眼鏡レンズ。
【発明の詳細な説明】
【関連出願の相互参照】
【０００１】
本出願は、２０１２年４月３日出願の日本特願２０１２−０８４５６９号の優先権を主張し、その全記載は、ここに特に開示として援用される。
【技術分野】
【０００２】
本発明は、眼鏡レンズおよびその製造方法に関する。
【背景技術】
【０００３】
眼鏡レンズには、レンズ基材と機能層との間、または２層の機能層間の密着性を良好なものにするために、プライマー層が設けられることがある。例えば、プラスチックレンズ基材にハードコート層を形成し、ハードコート層の上に反射防止層を設けたものがある。ここではプラスチックレンズ基材とハードコート層との密着性を良好なものにするために、プラスチックレンズ基材とハードコート層との間にプラマー層が設けられることが一般的である。【０００４】
プライマー層を形成するために、水分散性ポリウレタン樹脂、およびジエン系合成ゴム系エマルジョン、アクリル系エマルジョンもしくはこれらの組み合わせを含有するプライマー組成物を用いることが知られている（例えば特開２０１０−１５０３０９号公報、その全記載は、ここに特に開示として援用される、参照）。
特開２０１０−１５０３０９号公報では、プライマー組成物は、浸漬法、スプレー法、スピン法、フローコート法、カーテンコート法等によってプラスチックレンズ基材に塗布される。【０００５】
特開２０１０−１５０３０９号公報では、プライマー組成物を浸漬法等でプラスチックレンズ基材に塗布するため、プライマー層の膜厚が不均一となり、干渉縞が生じることがある。また、スピン法は浸漬法よりも膜厚を均一にしやすいが、余剰のプライマー組成物を遠心力で除去するので、材料の無駄が多い。
そこで、本件発明者らは、プライマー層の膜厚を制御しやすく、プライマー組成物の無駄が少ないインクジェット法で、プライマー組成物をレンズ基材に塗布することを検討した。その結果、インクジェット法で従来のプライマー組成物をレンズ基材に塗布すると、薄い膜厚とすることは可能であっても、プライマー層にクラックが生じる場合があることが判明した。また、クラックを抑制するためにより沸点の高い溶媒に変更したところ、干渉縞やタレ（塗膜が不均一になる現象）が生じる場合があることが判明した。
【発明の概要】
【０００６】
本発明の一態様は、インクジェット法による塗布により、クラックまたは干渉縞やタレの発生が抑制された塗布層（好ましくはクラックならびに干渉縞およびタレの発生が抑制された塗布層）をレンズ基材上に形成することができる眼鏡レンズの製造方法を提供する。
【０００７】
本発明の一態様は、
レンズ基材上に塗布層を有する眼鏡レンズの製造方法であって、
前記塗布層を、レンズ基材上にインクジェット方式により塗布液を塗布することにより形成することを含み、かつ、
前記塗布液は、沸点が２００℃以上２９０℃未満の溶媒、水分散性ポリウレタン樹脂、および界面活性剤を含む水系塗布液である、前記製造方法、
に関する。
【０００８】
前記塗布液は、プライマー層を形成するための成分である水分散性ポリウレタン樹脂を含む。併せて含まれる界面活性剤は、塗布液の表面張力を調整することができる。
さらに、沸点が２００℃以上２９０℃未満の溶媒によって、塗布対象物上、具体的にはレンズ基材上に形成される塗布層（塗膜）にクラックが生じることを防止することができる。溶媒の沸点が２００℃未満では塗布層にクラックが生じやすく、沸点が２９０℃以上では、クラック、干渉縞やタレ（塗膜が不均一になる現象）が生じやすい。
また、インクジェット方式によって塗布液の量を制御することができるので、レンズ基材上に均一なプライマー層を形成することができる。より詳しくは、インクジェット方式で塗布液をノズルから吐出する際に、沸点が２００℃以上２９０℃未満の溶媒が塗布液に含まれることで、沸点が２００℃未満の溶媒を用いた場合よりも乾燥が遅くなるため、ノズル詰まりが生じにくくなる。したがって、吐出が安定するので、プライマー層を均一に塗布することができ、干渉縞の発生を抑制することができる。また、沸点が２００℃以上２９０℃未満の溶媒が塗布液に含まれるので、形成される塗膜にクラックが発生しにくい。
【０００９】
一態様では、前記塗布液は、エチレングリコールをさらに含む。
【００１０】
エチレングリコールは、沸点が１９８℃程度であり、上記溶媒の沸点（２００℃以上２９０℃未満）よりも低い。
そのため、塗膜を乾燥させる際の乾燥時間を短くすることができるので、干渉縞やタレを、より効果的に抑制することができる。
【００１１】
一態様では、前記塗布液は、沸点が２００℃以上２９０℃未満の溶媒の２倍未満の質量のエチレングリコールを含む。
【００１２】
塗布液中のエチレングリコール量が多いほど乾燥時間を短くすることができ、干渉縞やタレの発生抑制の観点からは望ましい。他方、急速な乾燥はクラック発生の原因となる場合となる場合がある。そこで、干渉縞およびタレの発生抑制と、クラック発生抑制とを、より効果的に両立する観点から、エチレングリコールの質量を上記溶媒の質量の２倍未満とすることが好ましい。
【００１３】
一態様では、前記塗布液は、沸点が２００℃以上２９０℃未満の溶媒の０．５倍以上の質量のエチレングリコールを含む。
【００１４】
前述の通り、塗布液中にエチレングリコールが含まれることは、塗膜の乾燥時間を短くすることができるので、干渉縞やタレを抑制するうえで望ましい。干渉縞やタレの発生をより効果的に抑制する観点からは、エチレングリコールの質量を上記溶媒の質量の０．５倍以上とすることが好ましい。
【００１５】
一態様では、前記塗布液は、沸点が２００℃以上２９０℃未満の溶媒を、塗布液全量に対して８質量％以上２５質量％以下の濃度で含む。
【００１６】
塗布液における沸点が２００℃以上２９０℃の溶媒の濃度が２５質量％以下であれば、塗布液を用いて形成される塗膜の乾燥時間をある程度の短さにすることができる。したがって、塗膜に干渉縞やタレが生じること、より効果的に抑制することができる。
一方、上記濃度が８質量％以上であれば、塗膜にクラックが生じることを、より効果的に抑制することができる。
【００１７】
本発明の更なる態様は、前記製造方法により得られた眼鏡レンズに関する。
【００１８】
本発明の更なる態様は、
純水と、沸点が２００℃以上２９０℃未満の溶媒と、水分散性ポリウレタン樹脂と、界面活性剤と、を含む塗布液、
に関する。
【００１９】
一態様では、前記塗布液は、エチレングリコールをさらに含む。
【００２０】
一態様では、前記塗布液におけるエチレングリコールの質量は、沸点が２００℃以上２９０℃未満の溶媒の質量の２倍未満である。
【００２１】
一態様では、前記塗布液におけるエチレングリコールの質量は、沸点が２００℃以上２９０℃未満の溶媒の質量の０．５倍以上である。
【００２２】
一態様では、前記塗布液において、沸点が２００℃以上２９０℃未満の溶媒の濃度は８質量％以上２５質量％以下である。
【００２３】
本発明の更なる態様は、
前記塗布液を、レンズ基材にインクジェット方式により塗布することを含む、プライマー層の形成方法、
に関する。
【図面の簡単な説明】
【００２４】
【図１】図１は、本発明の一実施形態にかかる眼鏡レンズの要部を示す断面図である。
【図２】図２は、インクジェット塗布装置を示す概略図である。
【発明を実施するための形態】
【００２５】
本発明の一態様は、
レンズ基材上に塗布層を有する眼鏡レンズの製造方法であって、
前記塗布層を、レンズ基材上にインクジェット方式により塗布液を塗布することにより形成することを含み、かつ、
前記塗布液は、沸点が２００℃以上２９０℃未満の溶媒、水分散性ポリウレタン樹脂、および界面活性剤を含む水系塗布液である、前記製造方法、
に関する。
本発明の更なる態様は、前記製造方法により得られた眼鏡レンズに関する。
【００２６】
本発明の一実施形態を、図面に基づいて説明する。
図１には本実施形態にかかる眼鏡レンズ１の要部の断面が示されている。本実施形態に適用される眼鏡レンズ１には、例えば、単焦点レンズ、累進屈折力レンズがある。プライマー層は、装用者の処方に合わせて加工されたフィニッシュトレンズに形成されることが一般的である。
図１において、眼鏡レンズ１は、レンズ基材２の表面に、プライマー層３が設けられ、プライマー層３の表面にハードコート層４が設けられ、ハードコート層４の表面に反射防止層５が設けられた構造である。
【００２７】
レンズ基材２としては、特に限定されるものではなく、眼鏡レンズのレンズ基材に通常使用される材料、具体的にはプラスチック、無機ガラス、等からなるものを用いることができる。  プラスチックレンズ基材の材料は、特に限定されないが、（メタ）アクリル樹脂をはじめとしてスチレン樹脂、ポリカーボネート樹脂、アリル樹脂、ジエチレングリコールビスアリルカーボネート樹脂（ＣＲ−３９）等のアリルカーボネート樹脂、ビニル樹脂、ポリエステル樹脂、ポリエーテル樹脂、イソシアネート化合物とジエチレングリコールなどのヒドロキシ化合物との反応で得られたウレタン樹脂、イソシアネート化合物とポリチオール化合物とを反応させたチオウレタン樹脂、分子内に１つ以上のジスルフィド結合を有する（チオ）エポキシ化合物を含有する重合性組成物を硬化して得られる樹脂等を例示することができる。例えば、１．７０以上の屈折率を有するチオエポキシ系のプラスチックレンズ基材２、１．５９以下の屈折率を有するエチレンカーボネート系のプラスチックレンズ基材２、１．５９以上の屈折率を有するチオウレタン系のプラスチックレンズ基材２を例示することができる。
【００２８】
プライマー層３は、ハードコート層４とプラスチックレンズ基材２との接着性を良好にするために設けられる。
プライマー層３を形成するための塗布液は、水系塗布液である。本発明において、「系」とは、含むことを意味する。即ち上記塗布液は、構成成分の１つとして、水（成分Ａ）を含む。成分Ａとしては、純水を用いることが好ましい。
【００２９】
上記水系塗布液は、水とともに、沸点が２００℃以上２９０℃未満の溶媒、水分散性ポリウレタン樹脂、および界面活性剤を含む。また、前述の通り、エチレングリコールを含むことが好ましい。したがって、上記水系塗布液は、好ましくは、水（成分Ａ）と、エチレングリコール（成分Ｂ）と、沸点が２００℃以上２９０℃未満の溶媒（成分Ｃ）と、水分散性ポリウレタン樹脂（成分Ｄ）と、界面活性剤（成分Ｅ）とを含有するプライマー組成物である。
ここで、塗布液の組成は、塗布液全量に対して、エチレングリコール（成分Ｂ）は０質量％以上（より好ましくは５質量％以上）２０質量％以下（より好ましくは１０質量％以下）であり、沸点が２００℃以上２９０℃未満の溶媒（成分Ｃ）は５質量％以上（より好ましくは８質量％以上）２５質量％以下（より好ましくは２０質量％以下、さらに好ましくは１０質量％以下）であり、水分散性ポリウレタン樹脂（成分Ｄ）は５質量％以上３０質量％以下（より好ましくは１９質量％以下）であり、界面活性剤（成分Ｅ）は０．０５質量％以上（より好ましくは０．５質量％以上）１．０質量％以下（より好ましくは１．０質量％以下）であることが好ましい。水（成分Ａ）は残量であり、例えば５０質量％以上７０質量％以下となるが、界面活性剤（成分Ｅ）との兼ね合いにより増減する。
エチレングリコール（成分Ｂ）の質量は、前述の通り、溶媒（成分Ｃ）の質量の０．５倍以上２倍未満である（０．５≦（Ｂ／Ｃ）＜２．０）ことが好ましい。
【００３０】
エチレングリコール（成分Ｂ）を含まないプライマー組成物、つまり、水（成分Ａ）と、沸点が２００℃以上２９０℃未満の溶媒（成分Ｃ）と、水分散性ポリウレタン樹脂（成分Ｄ）と、界面活性剤（成分Ｅ）とを含有するプライマー組成物では、沸点が２００℃以上２９０℃未満の溶媒（成分Ｃ）はプライマー組成物全体に対して８質量％以上２５質量％以下であることが好ましい。
これに対し、エチレングリコールを含む態様では、沸点が２００℃以上２９０℃未満の溶媒（成分Ｃ）は、５質量％以上２０質量％以下（より好ましくは１０質量％以下）であることが、好ましい。
【００３１】
エチレングリコール（成分Ｂ）は、プライマー層３が液膜から乾燥皮膜へと移行する際の乾燥時間調整のために用いることができる。エチレングリコールの沸点（b.p.：boiling point）は１９８℃である。
本発明の一態様では、溶媒（成分Ｃ）として、沸点が２００℃以上２９０℃未満のものを用いることで、プライマー層３におけるクラックの発生を抑制することができる。沸点が２００℃未満の溶媒では乾燥が速いために塗膜が急速に収縮する。そのためプライマー層３にクラックが発生しやすくなる。沸点が２９０℃を超えると、乾燥が遅くなり、干渉縞が生じやすくなるだけでなく、乾燥にムラが生じることで局所的な膜収縮が起こり、クラックも生じやすくなる。
【００３２】
沸点が２００℃以上２９０℃未満の溶媒（成分Ｃ）としては、例えば、沸点が２０２℃のＮ−メチルピロリドン（ＮＭＰ）、沸点が２５０℃の２−ピロリドン（２ＰＹ）、沸点２８８℃のトリエチレングリコール（TriＥＧ）等を例示できる。なお、沸点が２００℃以上２９０℃未満であれば、前述の材料以外の高沸点溶媒を用いることもできる。
【００３３】
水分散性ポリウレタン樹脂（成分Ｄ）は、例えば、第一工業製薬株式会社製のスーパーフレックスシリーズ（「スーパーフレックス」は登録商標）、スーパーフレックス１７０、スーパーフレックス４１０、スーパーフレックス４６０等を用いることができる。水分散性ポリウレタン樹脂を使用することで、透明性や高硬度、耐水性、耐久性に優れる強靭なプライマー層３とすることができる。
【００３４】
界面活性剤（成分Ｅ）は、プライマー組成物の表面張力を調節する目的で使用することができる。インクジェット方式でプラスチックレンズ基材２にプライマー組成物を塗布するためには、プライマー組成物の表面張力は、２０ｍＮ／ｍ以上３５ｍＮ／ｍ以下であることが好ましい。界面活性剤としては、いわゆるレベリング剤または表面張力調整剤として機能し得る公知の界面活性剤を用いることができる。好ましい界面活性剤としては、シリコーン（silicone）系界面活性剤等のシリコン（silicon）系活性剤を挙げることができる。または、フッ素系界面活性剤や炭化水素系界面活性剤を用いることもできる。
【００３５】
ハードコート層４は、例えば、メラミン系樹脂、シリコン系樹脂、ウレタン系樹脂、アクリル系樹脂等を含んで形成される。
【００３６】
反射防止層５は、通常、低屈折率層と高屈折率層とを順に積層した多層膜ものである。反射防止層５の材料の例としては、ＳｉＯ2、ＳｉＯ、ＺｒＯ2、ＴｉＯ2、ＴｉＯ、Ｔｉ2Ｏ3、Ｔｉ2Ｏ5、Ａｌ2Ｏ3、ＴａＯ2、Ｔａ2Ｏ5、ＮｂＯ、Ｎｂ2Ｏ3、ＮｂＯ2、Ｎｂ2Ｏ5、ＣｅＯ2、ＭｇＯ、Ｙ2Ｏ3、ＳｎＯ2、ＭｇＦ2、ＷＯ3等が挙げられる。
【００３７】
また、眼鏡レンズには、図示しない他の機能層を設けてもよい。例えば、反射防止層５の表面に、撥水または撥油性の防汚層を形成したり、親水性の防曇層を形成してもよい。
【００３８】
次に本実施形態にかかる眼鏡レンズ１の製造方法を説明する。
予め作製されたレンズ基材２に、図２に示すインクジェット塗布装置を用いてプライマー層３を形成する。
図２において、インクジェット塗布装置は、複数の液滴１１０をレンズ基材２の表面２Ｓに吐出するヘッド１２１と、ヘッド１２１を往復移動させる駆動部１２２と、眼鏡レンズ１を保持する保持部１２３と、ヘッド１２１にプライマー層３を構成するプライマー組成物を供給するタンク１２４と、ヘッド１２１、駆動部１２２および保持部１２３およびタンク１２４を制御する制御部１２５とを備えている。インクジェット塗布装置として、例えば、セイコーエプソン株式会社製のＰＸ５５００を使用することができる。
【００３９】
ヘッド１２１は、複数の微小な開口部（ノズル）を有するものであり、開口部から微小な液滴１１０がインクジェット方式により吐出される。インクジェット方式としては、ピエゾ方式、サーマル方式等がある。本実施形態のインクジェット装置はピエゾ方式である。
駆動部１２２は、公知のインクジェットプリンターのキャリッジ機構と同様の機構であり、タイミングベルト１２２Ａ等を介してキャリッジ１２２Ｂを走査させるキャリッジモータ１２２Ｃ等を含む。キャリッジ１２２Ｂにはヘッド１２１が搭載されている。キャリッジ１２２Ｂは、さらに、タンク１２４を含む。
保持部１２３は、プラスチックレンズ基材２を保持する。保持部１２３は搬送部（図示せず）によって副走査方向に搬送される。
制御部１２５は、ＣＰＵ等を含み、ヘッド１２１、駆動部１２２、保持部１２３、搬送部およびタンク１２４を制御する。本実施形態においては、制御部１２５は、ヘッド１２１の駆動を制御することで、ノズルから吐出される液滴の吐出量を制御する。
【００４０】
タンク１２４は前述の構成のプライマー組成物が充填されている。
なお、プライマー組成物は、例えば、水（成分Ａ）、エチレングリコール（成分Ｂ）および沸点が２００℃以上２９０℃未満の溶媒（成分Ｃ）を混合し、主として膜形成に必要な水分散性ポリウレタン樹脂（成分Ｄ）を加え、次いで、界面活性剤（成分Ｅ）によって表面張力を調整することにより作製することができる。プライマー組成物を撹拌後、真空ポンプとデシケーターで構成された脱気装置を用いて液内の気泡を除去することができる。その後、タンク１２４にプライマー組成物を充填すればよい。
【００４１】
以上の構成のインクジェット塗布装置を用い、レンズ基材２、例えば、１．７０以上の屈折率を有するチオエポキシ系のプラスチックレンズ基材２の表面２Ｓに、塗布液としてプライマー組成物を塗布することでプライマー層３が形成される。この際、液滴１１０の平均着弾直径は、例えば１００μｍであり、例えば１４４０ｄｐｉの密度で塗布することができる。インクジェットによる液滴１１０の着弾位置は対象表層（表面２Ｓの塗布液が塗布される領域）に隣接的かつ規則的に吐出させることが好ましい。レンズ基材２に着弾した液滴１１０は、レベリング作用によって隣接する液滴と経時的に混ざり、連続した膜を形成する。一態様では、塗布完了後、所定温度、例えば、８０℃で所定時間、例えば、０．５時間にて焼成乾燥し、均一膜厚１．０μｍのプライマー層３をレンズ基材２上に形成することができる。
【００４２】
次いで、プライマー層３の表面にハードコート層４を形成する。一態様では、ハードコート層４を形成するための塗布液をディッピング方式によってプライマー層３の表面に塗布し、塗布後のレンズ基材２を、例えば、８０℃で３０分間風乾し、さらに、１２０℃で１２０分焼成する。
【００４３】
次いで、ハードコート層４の表面に反射防止層５を形成する。一態様では、プラズマ処理を行い、ハードコート層側から大気側に向かって順に、ＳｉＯ2、ＺｒＯ2、ＳｉＯ2、ＺｒＯ2、ＳｉＯ2の５層で構成される多層の反射防止層５を、真空蒸着機（（株）シンクロン製）にて形成する。
【００４４】
以上説明した一実施形態では、レンズ基材表面にプライマー組成物を塗布したが、プライマー組成物の被塗布面は、レンズ基材表面に限定されるものではない。例えばレンズ基材表面に形成されたハードコート層表面にプライマー組成物を塗布することも可能である。こうして形成されるプライマー層により、ハードコート層と、その上に積層される他の機能層との密着性を高めることができる。
【実施例】
【００４５】
以下、本発明を実施例により更に説明するが、本発明は実施例に示す態様に限定されるものではない。【００４６】
［例１］
プライマー組成物の構成：
純水（成分Ａ）が６０質量％、エチレングリコール（成分Ｂ）が１０質量％、溶媒（成分Ｃ）としての沸点２５０℃の２ＰＹが１０質量％、水分散性ポリウレタン樹脂（成分Ｄ）が１９質量％、シリコン系界面活性剤（成分Ｅ）が１．０質量％。水分散性ポリウレタン樹脂としては、第一工業製薬株式会社製のスーパーフレックス１７０を使用した。シリコン系界面活性剤としては、ビックケミー・ジャパン株式会社製ＢＹＫ−３４８を使用した。
塗布対象：
屈折率１．７０以上のチオエポキシ系のプラスチックレンズ基材２。
塗布方法：
前記構成のプライマー組成物を、図２に示すインクジェット塗布装置により、液滴の平均着弾直径が１００μｍ、１４４０ｄｐｉの密度でプラスチックレンズ基材２に塗布したその後、８０℃×０．５時間にて焼成乾燥し、均一膜厚１．０μｍのプライマー層３がプラスチックレンズ基材２表面に形成された眼鏡レンズ１を得た。
なお、以下に説明する他の例においても、塗布対象、塗布方法は上記と同じである。【００４７】
［例２］
プライマー組成物の構成：
純水（成分Ａ）が６０質量％、エチレングリコール（成分Ｂ）が１０質量％、溶媒（成分Ｃ）としての沸点２０２℃のＮＭＰが１０質量％、水分散性ポリウレタン樹脂（成分Ｄ）が１９質量％、シリコン系界面活性剤（成分Ｅ）が１．０質量％。【００４８】
［例３］
プライマー組成物の構成：
純水（成分Ａ）が６０質量％、エチレングリコール（成分Ｂ）が１０質量％、溶媒（成分Ｃ）としての沸点２８８℃のTriＥＧが１０質量％、水分散性ポリウレタン樹脂（成分Ｄ）が１９質量％、シリコン系界面活性剤（成分Ｅ）が１．０質量％。【００４９】
［例４］
プライマー組成物の構成：
純水（成分Ａ）が５５質量％、エチレングリコール（成分Ｂ）が１５質量％、溶媒（成分Ｃ）としての沸点２０２℃のＮＭＰが１０質量％、水分散性ポリウレタン樹脂（成分Ｄ）が１９質量％、シリコン系界面活性剤（成分Ｅ）が１．０％。【００５０】
［例５］
プライマー組成物の構成：
純水（成分Ａ）が５１質量％、エチレングリコール（成分Ｂ）が１９質量％、溶媒（成分Ｃ）としての沸点２０２℃のＮＭＰが１０質量％、水分散性ポリウレタン樹脂（成分Ｄ）が１９質量％、シリコン系界面活性剤（成分Ｅ）が１．０質量％。【００５１】
［例６］
プライマー組成物の構成：
純水（成分Ａ）が６０質量％、エチレングリコール（成分Ｂ）が０質量％、溶媒（成分Ｃ）としての沸点２０２℃のＮＭＰが２０質量％、水分散性ポリウレタン樹脂（成分Ｄ）が１９質量％、シリコン系界面活性剤（成分Ｅ）が１．０質量％。【００５２】
［例７］
プライマー組成物の構成：
純水（成分Ａ）が６０質量％、エチレングリコール（成分Ｂ）が０質量％、溶媒（成分Ｃ）としての沸点２５０℃の２ＰＹが２０質量％、水分散性ポリウレタン樹脂（成分Ｄ）が１９質量％、シリコン系界面活性剤（成分Ｅ）が１．０質量％。【００５３】
［例８］
プライマー組成物の構成：
純水（成分Ａ）が６０質量％、エチレングリコール（成分Ｂ）が０質量％、溶媒（成分Ｃ）としての沸点２８８℃のTriＥＧが２０質量％、水分散性ポリウレタン樹脂（成分Ｄ）が１９質量％、シリコン系界面活性剤（成分Ｅ）が１．０質量％。【００５４】
［例９］
プライマー組成物の構成：
純水（成分Ａ）が５５質量％、エチレングリコール（成分Ｂ）が０質量％、溶媒（成分Ｃ）としての沸点２０２℃のＮＭＰが２５質量％、水分散性ポリウレタン樹脂（成分Ｄ）が１９質量％、シリコン系界面活性剤（成分Ｅ）が１．０質量％。【００５５】
［例１０］
プライマー組成物の構成：
純水（成分Ａ）が５５質量％、エチレングリコール（成分Ｂ）が０質量％、溶媒（成分Ｃ）としての沸点２５０℃の２ＰＹが２５質量％、水分散性ポリウレタン樹脂（成分Ｄ）が１９質量％、シリコン系界面活性剤（成分Ｅ）が１．０質量％。【００５６】
［例１１］
プライマー組成物の構成：
純水（成分Ａ）が５５質量％、エチレングリコール（成分Ｂ）が０質量％、溶媒（成分Ｃ）としての沸点２８８℃のTriＥＧが２５質量％、水分散性ポリウレタン樹脂（成分Ｄ）が１９質量％、シリコン系界面活性剤（成分Ｅ）が１．０質量％。【００５７】
［例１２］
プライマー組成物の構成：
純水（成分Ａ）が７２質量％、エチレングリコール（成分Ｂ）が０質量％、溶媒（成分Ｃ）としての沸点２０２℃のＮＭＰが８質量％、水分散性ポリウレタン樹脂（成分Ｄ）が１９質量％、シリコン系界面活性剤（成分Ｅ）が１．０質量％。【００５８】
［例１３］
プライマー組成物の構成：
純水（成分Ａ）が７２質量％、エチレングリコール（成分Ｂ）が０質量％、溶媒（成分Ｃ）としての沸点２５０℃の２ＰＹが８質量％、水分散性ポリウレタン樹脂（成分Ｄ）が１９質量％、シリコン系界面活性剤（成分Ｅ）が１．０質量％。【００５９】
［例１４］
プライマー組成物の構成：
純水（成分Ａ）が７２質量％、エチレングリコール（成分Ｂ）が０質量％、溶媒（成分Ｃ）としての沸点２８８℃のTriＥＧが８質量％、水分散性ポリウレタン樹脂（成分Ｄ）が１９質量％、シリコン系界面活性剤（成分Ｅ）が１．０質量％。【００６０】
［例１５］
プライマー組成物の構成：
純水（成分Ａ）が６５質量％、エチレングリコール（成分Ｂ）が５質量％、溶媒（成分Ｃ）としての沸点２０２℃のＮＭＰが１０質量％、水分散性ポリウレタン樹脂（成分Ｄ）が１９質量％、シリコン系界面活性剤（成分Ｅ）が１．０質量％。【００６１】
［例１６］
プライマー組成物の構成：
純水（成分Ａ）が６５質量％、エチレングリコール（成分Ｂ）が５質量％、溶媒（成分Ｃ）としての沸点２５０℃の２ＰＹが１０質量％、水分散性ポリウレタン樹脂（成分Ｄ）が１９質量％、シリコン系界面活性剤（成分Ｅ）が１．０質量％。【００６２】
［例１７］
プライマー組成物の構成：
純水（成分Ａ）が６５質量％、エチレングリコール（成分Ｂ）が５質量％、溶媒（成分Ｃ）としての沸点２８８℃のTriＥＧが１０質量％、水分散性ポリウレタン樹脂（成分Ｄ）が１９質量％、シリコン系界面活性剤（成分Ｅ）が１．０質量％。【００６３】
［例１８］
プライマー組成物の構成：
純水（成分Ａ）が５１質量％、エチレングリコール（成分Ｂ）が１９質量％、溶媒（成分Ｃ）としての沸点２５０℃２ＰＹが１０質量％、水分散性ポリウレタン樹脂（成分Ｄ）が１９質量％、シリコン系界面活性剤（成分Ｅ）が１．０質量％。【００６４】
以上の例１〜１８および後述する例１９〜５０のプライマー層３（プラスチックレンズ基材２の表面に形成されたプライマー層３）について、「クラック」、「干渉縞およびタレ」、「白化」の３つの項目について評価を行った。評価の方法および基準は次の通りである。
クラック；
プライマー層３について、クラックの有無を目視で確認した。
なお、後述する表１および表２において、「○」はクラックが視認されないと判定されたこと、「×」はクラックが確認できたと判定されたことを意味する。
干渉縞およびタレ；
暗箱内にて、三波長型蛍光灯（パナソニック社製）の下でプライマー層３の表面を観察し、反射の状態を目視判定した。
表１および表２において、「○」は干渉縞およびタレがほぼ観察されず、現行製品水準と同等であると判定されたこと、「×」は干渉縞が目立ち、明らかな外観不良であると判定されたことを意味する。
白化；
プライマー層３の白化の有無を目視で確認した。表１および表２において、「○」は白化が視認されないと判定されたこと、「×」は白化が視認されたと判定されたことを意味する。
例１〜１８のいずれにおいても、「クラック」、「干渉縞およびタレ」、「白化」とも良好の結果「○」を得られた。
以上の例１〜１８のプライマー組成物の構成および評価結果を表１に示す。なお、表１において、成分Ｃ'の「ＤＰＭ」は沸点（b.p）が１９０℃のジプロピレングリコールメチルエーテルを示し、「Ｇｌｙ」は沸点（b.p）が２９０℃のグリセリンを示す。【００６５】
【表１】
2013151101.tif 000003
【００６６】
［例１９］
プライマー組成物の構成：
純水（成分Ａ）が６０質量％、エチレングリコール（成分Ｂ）が１０質量％、溶媒（成分Ｃ'）としての沸点２９０℃のグリセリン(Ｇｌｙ)が１０質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立ち、白化も確認された。【００６７】
［例２０］
プライマー組成物の構成：
純水（成分Ａ）が５０質量％、エチレングリコール（成分Ｂ）が２０質量％、溶媒（成分Ｃ）としての沸点２０２℃のＮＭＰが１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００６８】
［例２１］
プライマー組成物の構成：
純水（成分Ａ）が６０質量％、エチレングリコール（成分Ｂ）が２０質量％、溶媒（成分Ｃ）が０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００６９】
［例２２］
プライマー組成物の構成：
純水（成分Ａ）が６０質量％、エチレングリコール（成分Ｂ）が０質量％、溶媒（成分Ｃ'）としての沸点２９０℃のＧｌｙが２０質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立ち、白化も確認された。【００７０】
［例２３］
プライマー組成物の構成：
純水（成分Ａ）が６０質量％、エチレングリコール（成分Ｂ）が１０質量％、溶媒（成分Ｃ'）としての沸点１９０℃のジプロピレングリコールメチルエーテル（ＤＰＭ）が１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７１】
［例２４］
プライマー組成物の構成：
純水（成分Ａ）が５０質量％、エチレングリコール（成分Ｂ）が１０質量％、溶媒（成分Ｃ'）としての沸点１９０℃のＤＰＭが２０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７２】
［例２５］
プライマー組成物の構成：
純水（成分Ａ）が６０質量％、エチレングリコール（成分Ｂ）が５質量％、溶媒（成分Ｃ'）としての沸点１９０℃のＤＰＭが１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７３】
［例２６］
プライマー組成物の構成：
純水（成分Ａ）が５５質量％、エチレングリコール（成分Ｂ）が５質量％、溶媒（成分Ｃ'）としての沸点１９０℃のＤＰＭが２０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７４】
［例２７］
プライマー組成物の構成：
純水（成分Ａ）が７０質量％、エチレングリコール（成分Ｂ）が０質量％、溶媒（成分Ｃ'）としての沸点１９０℃のＤＰＭが１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７５】
［例２８］
プライマー組成物の構成：
純水（成分Ａ）が６０質量％、エチレングリコール（成分Ｂ）が０質量％、溶媒（成分Ｃ'）としての沸点１９０℃のＤＰＭが２０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７６】
［例２９］
プライマー組成物の構成：
純水（成分Ａ）が５１質量％、エチレングリコール（成分Ｂ）が１９質量％、溶媒（成分Ｃ'）としての沸点１９０℃のＤＰＭが１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７７】
［例３０］
プライマー組成物の構成：
純水（成分Ａ）が４１質量％、エチレングリコール（成分Ｂ）が１９質量％、溶媒（成分Ｃ'）としての沸点１９０℃のＤＰＭが２０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７８】
［例３１］
プライマー組成物の構成：
純水（成分Ａ）が６２質量％、エチレングリコール（成分Ｂ）が１０質量％、溶媒（成分Ｃ'）としての沸点１９０℃のＤＰＭが８質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００７９】
［例３２］
プライマー組成物の構成：
純水（成分Ａ）が４５質量％、エチレングリコール（成分Ｂ）が１０質量％、溶媒（成分Ｃ'）としての沸点１９０℃のＤＰＭが２５質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００８０】
［例３３］
プライマー組成物の構成：
純水（成分Ａ）が５５質量％、エチレングリコール（成分Ｂ）が０質量％、溶媒（成分Ｃ'）としての沸点２９０℃のＧｌｙが２５質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立ち、白化も確認された。【００８１】
［例３４］
プライマー組成物の構成：
純水（成分Ａ）が５０質量％、エチレングリコール（成分Ｂ）が０質量％、溶媒（成分Ｃ）としての沸点２０２℃のＮＭＰが３０質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００８２】
［例３５］
プライマー組成物の構成：
純水（成分Ａ）が５０質量％、エチレングリコール（成分Ｂ）が０質量％、溶媒（成分Ｃ）としての沸点２５０℃の２ＰＹが３０質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００８３】
［例３６］
プライマー組成物の構成：
純水（成分Ａ）が５０質量％、エチレングリコール（成分Ｂ）が０質量％、溶媒（成分Ｃ）としての沸点２８８℃のTriＥＧが３０質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００８４】
［例３７］
プライマー組成物の構成：
純水（成分Ａ）が５０質量％、エチレングリコール（成分Ｂ）が０質量％、溶媒（成分Ｃ'）としての沸点２９０℃のＧｌｙが３０質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立ち、白化も確認された。【００８５】
［例３８］
プライマー組成物の構成：
純水（成分Ａ）が５４質量％、エチレングリコール（成分Ｂ）が０質量％、溶媒（成分Ｃ）としての沸点２０２℃のＮＭＰが２６質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００８６】
［例３９］
プライマー組成物の構成：
純水（成分Ａ）が５４質量％、エチレングリコール（成分Ｂ）が０質量％、溶媒（成分Ｃ）としての沸点２５０℃の２ＰＹが２６質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００８７】
［例４０］
プライマー組成物の構成：
純水（成分Ａ）が５４質量％、エチレングリコール（成分Ｂ）が０質量％、溶媒（成分Ｃ）としての沸点２８８℃のTriＥＧが２６質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００８８】
［例４１］
プライマー組成物の構成：
純水（成分Ａ）が７２質量％、エチレングリコール（成分Ｂ）が０質量％、溶媒（成分Ｃ'）としての沸点２９０℃のＧｌｙが８質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立ち、白化も確認された。【００８９】
［例４２］
プライマー組成物の構成：
純水（成分Ａ）が７３質量％、エチレングリコール（成分Ｂ）が０質量％、溶媒（成分Ｃ）としての沸点２０２℃のＮＭＰが７質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立った。白化は確認されなかった。【００９０】
［例４３］
プライマー組成物の構成：
純水（成分Ａ）が７３質量％、エチレングリコール（成分Ｂ）が０質量％、溶媒（成分Ｃ）としての沸点２５０℃の２ＰＹが７質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立った。白化は確認されなかった。【００９１】
［例４４］
プライマー組成物の構成：
純水（成分Ａ）が７３質量％、エチレングリコール（成分Ｂ）が０質量％、溶媒（成分Ｃ）としての沸点２８８℃のTriＥＧが７質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立った。白化は確認されなかった。【００９２】
［例４５］
プライマー組成物の構成：
純水（成分Ａ）が７３質量％、エチレングリコール（成分Ｂ）が０質量％、溶媒（成分Ｃ'）としての沸点２９０℃のＧｌｙが７質量％、水分散性ポリウレタン樹脂（成分Ｄ）が１９質量％、シリコン系界面活性剤（成分Ｅ）が１．０質量％。
評価結果：
クラックが目視され、干渉縞およびタレが目立ち、白化も確認された。【００９３】
［例４６］
プライマー組成物の構成：
純水（成分Ａ）が６６質量％、エチレングリコール（成分Ｂ）が４質量％、溶媒（成分Ｃ）としての沸点２０２℃のＮＭＰが１０質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００９４】
［例４７］
プライマー組成物の構成：
純水（成分Ａ）が６６質量％、エチレングリコール（成分Ｂ）が４質量％、溶媒（成分Ｃ）としての沸点２５０℃の２ＰＹが１０質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００９５】
［例４８］
プライマー組成物の構成：
純水（成分Ａ）が６６質量％、エチレングリコール（成分Ｂ）が４質量％、溶媒（成分Ｃ）としての沸点２８８℃のTriＥＧが１０質量％、水分散性ポリウレタン樹脂（成分Ｄ）が１９質量％、シリコン系界面活性剤（成分Ｅ）が１．０質量％。
評価結果：
干渉縞およびタレが目立った。クラックおよび白化は確認されなかった。【００９６】
［例４９］
プライマー組成物の構成：
純水（成分Ａ）が６０質量％、エチレングリコール（成分Ｂ）が２０質量％、溶媒（成分Ｃ）としての沸点２５０℃の２ＰＹが１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００９７】
［例５０］
プライマー組成物の構成：
純水（成分Ａ）が５０質量％、エチレングリコール（成分Ｂ）が２０質量％、溶媒（成分Ｃ）としての沸点２８８℃のTriＥＧが１０質量％、水分散性ポリウレタン樹脂（成分Ｄ）が１９質量％、シリコン系界面活性剤（成分Ｅ）が１．０質量％。
評価結果：
クラックが目視された。干渉縞およびタレは見当たらず、白化は確認できなかった。【００９８】
以上の例１９〜５０のプライマー組成物の構成および評価結果を表２に示す。
なお、塗布対象を１．５９以下の屈折率を有するエチレンカーボネート系のプラスチックレンズ基材２や、１．５９以上の屈折率を有するチオウレタン系のプラスチックレンズ基材２とした場合でも、前述の例と同じ結果を得ることができた。【００９９】
【表２】
2013151101.tif 000004
【０１００】
本実施形態にかかるプライマー組成物は次の効果を奏することがわかる。
（１）純水（成分Ａ）と、沸点が２００℃以上２９０℃未満の高沸点の溶媒（成分Ｃ）と、水分散性ポリウレタン樹脂（成分Ｄ）と、シリコン系界面活性剤（成分Ｅ）とを含んでプライマー組成物を構成することによって、プラスチックレンズ基材２へ塗布されるプライマー層３にクラックが生じることや、干渉縞およびタレや白化が生じたりすることを抑制できる。
溶媒（成分Ｃ）として沸点が２０２℃のＮＭＰを含むプライマー組成物を用いた例２、４〜６、９、１２、１５、溶媒（成分Ｃ）として沸点が２５０℃の２ＰＹを含むプライマー組成物を用いた例１、７、１０、１３、１８、および、溶媒（成分Ｃ）として沸点が２８８℃のTriＥＧを含むプライマー組成物を用いた例３、８、１１、１４、１７においては、クラック、干渉縞、タレおよび白化が観察されなかった。
これに対して、溶媒（成分Ｃ）を全く含まないプライマー組成物を用いた例２１、沸点が１９０℃の溶媒ＤＰＭ（成分Ｃ’）を含むプライマー組成物を用いた例２３〜３２、４６〜５０では、プライマー層３にクラックが生じた。溶媒の沸点が２００℃よりも低いと、短時間で塗膜が乾燥する。その結果、膜が急速に収縮してクラックが生じると考えられる。
また、沸点が２９０℃のＧｌｙを含むプライマー組成物を用いた例１９、２２、３３、３７、４１、４５では、クラックが発生するだけでなく、干渉縞およびタレや白化も生じた。Ｇｌｙは保湿性が高いので、水分を取り込んだまま乾燥すると、光学的な散乱によって白くなる現象が発生する。Ｇｌｙをプライマー組成物に含めた場合、プライマー層３が高い保湿性を有するものの、ある程度の乾燥もするので、局所的な膜収縮によりクラックが生じたと考えられる。したがって、溶媒（成分Ｃ）の沸点が２００℃以上２９０℃未満の範囲であれば、クラックや干渉縞を抑制できる。【０１０１】
（２）プライマー組成物として、エチレングリコール（成分Ｂ）を含むことにより、塗膜から乾燥皮膜へ移行する際の乾燥時間を短くできるので、生産性が向上する。【０１０２】
（３）エチレングリコール（成分Ｂ）の質量を溶媒（成分Ｃ）の質量の２倍未満とすることで、塗膜にクラックが生じることを抑制できる。
プライマー組成物における成分Ｂの成分Ｃに対する比率（Ｂ／Ｃ）が０．５倍の例１５〜１７、１．０倍の例１〜３、１．５倍の例４、１．９倍の例５、１８においては、プライマー層３にクラック、干渉縞、タレ、白化が観察されなかった。
これに対して、当該比率（Ｂ／Ｃ）が２．０倍のプライマー組成物を用いた例２０、４９、５０では、干渉縞およびタレや白化は観察されなかったものの、クラックが生じることがわかった。当該比率（Ｂ／Ｃ）が２．０倍以上であると、プライマー組成物が乾燥しにくくなるので、インクジェット塗布装置のノズルが詰まりにくい。したがってインクジェット塗布装置におけるプライマー組成物が安定して吐出されてプライマー層３が形成される。しかし、塗布された塗膜の乾燥に時間がかかるので、乾燥状態にムラが生じ、クラックが生じると考えられる。【０１０３】
（４）エチレングリコール（成分Ｂ）の質量の溶媒（成分Ｃ）の質量に対する比率を０．５倍以上とすることで、プライマー層３に干渉縞やタレが生じることを抑制できる。
プライマー組成物における成分Ｂの成分Ｃに対する比率（Ｂ／Ｃ）が０．５倍以上である例１〜５、１５〜１８においては、プライマー層３にクラック、干渉縞、タレ、および白化が観察されなかった。
これに対して、当該比率が０．４倍のプライマー組成物を用いた例４６〜４８では、クラックや白化は観察されなかったものの、干渉縞およびタレがあることが確認された。換言すると、エチレングリコール（成分Ｂ）の質量が沸点が２００℃以上２９０℃未満溶媒（成分Ｃ）の質量の０．５倍未満であると、形成されるプライマー層３の乾燥時間が長くなり、干渉縞やタレが生じることになる。
エチレングリコール（成分Ｂ）を含まない、つまり、比率（Ｂ／Ｃ）が０であるプライマー組成物を用いると、インクジェット塗布装置の吐出が安定してプライマー層３が形成されるが、溶媒（成分Ｃ）の影響が大きく、乾燥が遅くなって生産性がよくない。当該比率（Ｂ／Ｃ）が０．４倍であると、比率（Ｂ／Ｃ）が０の場合に比べて乾燥が速くなり、ノズルの孔部でプライマー組成物が乾燥し、それが吐出されるプライマー組成物に含まれるので、成膜されたプライマー層３が不均一になり、干渉縞が発生する。【０１０４】
（５）純水（成分Ａ）と、沸点が２００℃以上２９０℃未満の溶媒（成分Ｃ）と、水分散性ポリウレタン樹脂（成分Ｄ）と、シリコン系界面活性剤（成分Ｅ）とを含み、溶媒（成分Ｃ）を組成物全体に対して２５質量％以下とすることで、塗膜に干渉縞やタレが生じることを抑制できる。溶媒（成分Ｃ）の濃度が２５質量％以下の場合には、プライマー組成物がエチレングリコール（成分Ｂ）を含まなくとも、エチレングリコール（成分Ｂ）がある場合と同様の効果を奏することができる。
つまり、沸点が２００℃以上２９０℃未満の溶媒（成分Ｃ）のプライマー組成物における濃度が８質量％の例１２〜１４、同じく２０質量％の例６〜８、同じく２５質量％の例９〜１１では、プライマー層３にクラック、干渉縞、タレおよび白化が観察されなかった。これに対して、沸点が２００℃以上２９０℃未満の溶媒（成分Ｃ）のプライマー組成物における濃度が２６質量％の例３８〜４０、３０質量％の例３４〜３６では、クラックや白化は観察されなかったものの、干渉縞およびタレが生じた。
なお、溶媒（成分Ｃ）の濃度が０．８質量％以上２５質量％以下の各例において、エチレングリコール（成分Ｂ）を加えて実験を行ったところ、溶媒（成分Ｃ）の濃度が１０質量％の場合と同様の結果が得られた。すなわち、比率（Ｂ／Ｃ）が０．５倍以上２倍未満の場合にはクラック、干渉縞およびタレ、白化のいずれも観察されなかった。０．５倍未満の場合は干渉縞およびタレが発生し、２倍以上の場合はクラックが発生した。例えば、溶媒（成分Ｃ）が８質量％の場合、エチレングリコール（成分Ｂ）を０．３２質量％、０．４質量％、０．８質量％、１．５２質量％、１．６質量％として実験した結果、０．４質量％、０．８質量％、１．５２質量％ではクラック、干渉縞およびタレ、白化のいずれも観察されなかった。０．３２質量％ではクラックが発生し、１．６質量％では干渉縞およびタレが発生した。なお、溶媒（成分Ｃ）の種類は、ＴｒｉＥＧ、２ＰＹ、ＮＭＰのいずれであっても同様の結果であった。また、上記の例と同様に、プラスチックレンズ基材２の種類を変更しても同じ結果が得られた。【０１０５】
（６）純水（成分Ａ）と、沸点が２００℃以上２９０℃未満の溶媒（成分Ｃ）と、水分散性ポリウレタン樹脂（成分Ｄ）と、シリコン系界面活性剤（成分Ｅ）とを含み、溶媒（成分Ｃ）を組成物全体に対して８質量％以上とすることで、塗膜にクラックが生じることを抑制できる。溶媒（成分Ｃ）の濃度が２５％以下の場合には、プライマー組成物がエチレングリコール（成分Ｂ）を含まなくとも、エチレングリコール（成分Ｂ）がある場合と同様の効果を奏することができる。
つまり、前述の通り、沸点が２００℃以上２９０℃未満の溶媒（成分Ｃ）がプライマー組成物全体に対して８質量％以上含まれるプライマー組成物を用いた例１２〜１４、６〜８、９〜１１では、プライマー層３にクラック、干渉縞、タレ、および白化が観察されなかった。これに対して、沸点が２００℃以上２９０℃未満の溶媒（成分Ｃ）がプライマー組成物全体に対して７質量％の例４２〜４４は、干渉縞およびタレが生じるだけでなく、クラックや白化も生じるものであった。【０１０６】
（７）前述の構成のプライマー組成物をプラスチックレンズ基材２上にインクジェット方式により塗布することで、均一なプライマー層３を形成することができ、クラックや干渉縞を抑制できる。本実施形態の溶媒（成分Ｃ）は、沸点が２００℃以上である。仮に、沸点が２００℃以上の溶媒を含む塗布液にプラスチックレンズ基材２をディッピングすると、溶媒が乾きにくいので、プライマー層にムラが生じる。すなわち、干渉縞およびタレが生じる。【０１０７】
なお、本発明は、前述した一実施形態に限定されるものではなく、本発明の目的を達成できる範囲で変形も含む。
例えば、前記実施形態では、プライマー層３を形成する対象を眼鏡レンズ１のプラスチックレンズ基材２としたが、本発明では、眼鏡レンズ１以外の光学物品としてもよい。
【符号の説明】
【０１０８】
１…眼鏡レンズ、２…プラスチックレンズ基材、３…プライマー層、１２１…ヘッド
【図１】
2013151101.tif 000005
【図２】
2013151101.tif 000006
【国際調査報告】
2013151101.tif 000007
2013151101.tif 000008
2013151101.tif 000009
2013151101.tif 000010
2013151101.tif 000011